РАЗЪЁМНЫЙ ЭЛЕКТРИЧЕСКИЙ КОНТАКТ

Полезная модель относится к электроаппаратостроению, а именно, к разъединителям постоянного и переменного напряжения.
Известен электрический контакт [1], содержащий токоподводящую пластину, прикрепленный к ней держатель контакт-детали с закрепленной в нем контакт-деталью, держатель состоит из верхней цилиндрической и нижней конусной части, а контакт-деталь выполнена в виде цилиндров соединенных усеченным конусом, при этом конусная поверхность контакт-детали является ответной для внутренней конусной поверхности держателя, цилиндрическая часть держателя расчленена пазами на четыре сегмента, при этом одна пара диаметрально противоположных сегментов упруго фиксирует контакт-деталь в держателе, а вторая фиксирует держатель на токоподводящей пластине.
Наиболее близким по технической сущности и достигаемому результату к заявляемому устройству является выбранный в качестве прототипа разъемный электрический контакт [2], содержащий пару проводников, концы которых имеют обращенные друг к другу односторонние контактные площадки (например, из пластинчатого серебра), между которыми в замкнутом положении контакта расположены двухсторонние контактные площадки третьего проводника (например, эффективного, состоящего из двух элементарных проводников), причем к этим площадкам прижаты указанные односторонние площадки с помощью пружин, размещенных на оси, подвижно связывающей через сквозные отверстия упомянутую пару проводников. В третьем проводнике в пределах его двухсторонних контактных площадок выполнен паз, а отверстия под вышеупомянутую ось выполнены в пределах односторонних контактных площадок, при этом в замкнутом положении контакта ось расположена в пазу.
Недостатком прототипа является перегрев проводников, приводящий к их разрушению.
Задачей заявляемой полезной модели является повышение электроэрозионной стойкости проводников.
Задача решается следующим образом. Разъемный электрический контакт, содержит пару проводников, концы которых имеют обращенные друг к другу односторонние контактные площадки (например, из пластинчатого серебра), между которыми в замкнутом положении контакта расположены двухсторонние контактные площадки третьего проводника (на пример, эффективного, состоящего из двух элементарных проводников), причем к этим площадкам прижаты указанные односторонние площадки с помощью пружин, размещенных на оси, подвижно связывающей через сквозные отверстия упомянутую пару проводников. Согласно предложенному техническому решению и первый и второй проводник выполнен из медной пластины, с нанесенным на ее поверхность методом электровзрывного напыления (ЭВН) электроэрозионностойким покрытием на основе молибдена, меди и никеля.
2
2
Электровзрывное напыление электроэрозионностойкого покрытия включает электрический взрыв композиционного электрически взрываемого проводника, состоящего из двухслойной плоской медной оболочки массой 60-360 мг и сердечника в виде порошков молибдена и никеля, взятых в соотношении 10:1 массой, равной 0,5-2,0 массы оболочки, формирование из продуктов взрыва импульсной многофазной плазменной струи, оплавление ею поверхности медной пластины при поглощаемой плотности мощности 4,5-6,5 ГВт/м, осаждение на поверхность продуктов взрыва и формирование на ней композиционного покрытия системы Mo-Ni-Cu и последующую импульсно-периодическую электронно-пучковую обработку поверхности покрытия при поглощаемой плотности энергии 40-60 Дж/см, длительности импульсов 150-200 мкс и количестве импульсов 10-30 имп [3].
Продукты разрушения композиционного электрически взрываемого проводника образуют плазменную струю, служащую инструментом формирования на поверхности медной пластины композиционного покрытия с наполненной структурой [4], образованного псевдосплавом молибдена и меди с добавлением никеля. Добавка никеля обусловлена тем, что он растворяется в молибдене и образует неограниченные твердые растворы с медью. Последующая импульсно-периодическая электронно-пучковая обработка (ЭПО) покрытия сопровождается переплавлением его поверхностного слоя толщиной 20-30 мкм. Дефекты в виде микропор и микротрещин, выявляемые после ЭВН [5], в нем не наблюдаются. Импульсно-периодическая ЭПО приводит к формированию в покрытии высокодисперсной и однородной структуры. Никель обеспечивает «связь» между фазами молибдена и меди. Размеры включений меди в молибденовой матрице или молибдена в медной матрице уменьшаются в 2-4 раза по сравнению с их размерами сразу после ЭВН. Поверхность покрытия приобретает зеркальный блеск.
На фиг. 1 представлен разъемный электрический контакт в замкнутом положении, содержащий пару проводников 1 и 2, а также третий проводник 3. На фиг. 2 - разъемный электрический контакт в разомкнутом положении, содержащий двусторонние контактные площадки 4 и 5, которые в замкнутом положении РЭК (фиг. 1) прижаты с помощью, например, одной пружины 6 к односторонним контактным площадкам 7 и 8 проводников 1 и 2 (на фиг. 1 контактные площадки 4, 5, 7, и 8 не видны и поэтому не показаны). При этом пружина 6 размещена на оси 9, проходящей через отверстия 10 и 11 соответственно в проводниках 1 и 2 (на фиг. 1 эти отверстия не видны).
Таким образом заявляемый разъемный электрический контакт более эффективен, по сравнению с известными, он обладает высокой электроэрозионной стойкостью, что увеличивает срок его службы.